(57)【要約】【課題】水性の塗料組成物により形成される塗膜であって、高い反射率で熱線を反射でき、かつ耐汚染性に優れ熱線反射性能を長期間維持できる塗膜を有する熱線高反射塗装物、およびその塗装方法の提供を目的とする。【解決手段】被塗装物上に、（Ｘ）と、該塗膜層（Ｘ）上に形成された塗膜層（Ｙ）とを有する塗装物であって、前記塗膜層（Ｘ）は、Ｂｉの酸化物とＹの酸化物のいずれか一方の酸化物とＭｎの酸化物とを含有する複合金属酸化物顔料と、樹脂（ｘ）とを含有する塗料組成物から形成される層であり、前記塗膜層（Ｙ）は、特定の非フッ素系重合体と、樹脂（ｙ）とを含有する塗料組成物から形成される層であることを特徴とする熱線高反射塗装物。また、該熱線高反射塗装物の塗装方法。【選択図】なし【特許請求の範囲】
【請求項１】
被塗装物上に、塗膜層（Ｘ）と、該塗膜層（Ｘ）上に形成された塗膜層（Ｙ）とを有する塗装物であって、
前記塗膜層（Ｘ）は、ビスマスの酸化物とイットリウムの酸化物の少なくとも一方の酸化物とマンガンの酸化物とを含有する複合金属酸化物顔料と、樹脂（ｘ）とを含有する塗料組成物から形成される層であり、
前記塗膜層（Ｙ）は、２個以上のヒドロキシ基を有する重合単位を全重合単位に対して１０質量％以上含有する非フッ素系重合体と、樹脂（ｙ）とを含有する塗料組成物から形成される層であることを特徴とする熱線高反射塗装物。
【請求項２】
前記非フッ素系重合体が、さらに前記２個以上のヒドロキシ基を除く架橋性官能基を有する重合単位を有する請求項１に記載の熱線高反射塗装物。
【請求項３】
前記塗膜層（Ｙ）が、架橋剤により架橋されている請求項１または２に記載の熱線高反射塗装物。
【請求項４】
前記塗膜層（Ｙ）が、さらに紫外線吸収剤を含有する請求項１〜３のいずれかに記載の熱線高反射塗装物。
【請求項５】
前記樹脂（ｘ）と前記樹脂（ｙ）の少なくとも一方の樹脂の一部または全部がフッ素樹脂である請求項１〜４のいずれかに記載の熱線高反射塗装物。
【請求項６】
前記塗膜層（Ｘ）中の前記複合金属酸化物顔料の含有量が前記樹脂（ｘ）の固形分に対して０．１質量％以上である請求項１〜５のいずれかに記載の熱線高反射塗装物。
【請求項７】
被塗装物上に、ビスマスの酸化物とイットリウムの酸化物の少なくとも一方の酸化物とマンガンの酸化物とを含有する複合金属酸化物顔料と、樹脂（ｘ）と、水とを含有する塗料組成物（Ｘ１）から形成される塗膜層（Ｘ）を形成し、
該塗膜層（Ｘ）上に、２個以上のヒドロキシ基を有する重合単位を全重合単位に対して１０質量％以上含有する非フッ素系重合体と、樹脂（ｙ）と、水とを含有する塗料組成物（Ｙ１）から形成される塗膜層（Ｙ）を形成することを特徴とする熱線高反射塗装物の塗装方法。
【請求項８】
前記非フッ素系重合体がさらに、前記２個以上のヒドロキシ基を除く架橋性官能基を有する重合単位を有する請求項７に記載の熱線高反射塗装物の塗装方法。
【請求項９】
前記塗料組成物（Ｙ１）が、さらに架橋剤を含有する請求項７または８に記載の熱線高反射塗装物の塗装方法。
【請求項１０】
前記塗料組成物（Ｙ１）が、さらに紫外線吸収剤を含有する請求項７〜９のいずれかに記載の熱線高反射塗装物の塗装方法。
【請求項１１】
前記樹脂（ｘ）と前記樹脂（ｙ）の少なくとも一方の樹脂の一部または全部がフッ素樹脂である請求項７〜１０のいずれかに記載の熱線高反射塗装物の塗装方法。
【請求項１２】
前記塗料組成物（Ｘ１）中の前記複合金属酸化物顔料の含有量が前記樹脂（ｘ）の固形分に対して０．１質量％以上である請求項７〜１１のいずれかに記載の熱線高反射塗装物の塗装方法。
【発明の詳細な説明】
【技術分野】
【０００１】
本発明は、熱線高反射塗装物およびその塗装方法に関する。
【背景技術】
【０００２】
工場等の金属製折板屋根等では濃色系塗料が用いられることが多く、特に夏場において屋根の温度が７０℃以上まで上昇し、ヒートアイランド現象を引き起こす要因の一つとなっている。また、建物等の室温の上昇に伴い、大きな冷房負荷がかかる要因にもなっている。そこで、太陽光に由来する熱線（赤外線）を反射して温度上昇を抑制する塗膜を形成できる塗料組成物の開発が行われている。
【０００３】
特許文献１には、Ｂｉおよび／またはＹの酸化物とＭｎの酸化物とを含む複合金属酸化物顔料、シリケート化合物、および樹脂を含有する熱線高反射塗料組成物が示されている。
特許文献１の熱線高反射塗料組成物により形成される塗膜は、複合金属酸化物顔料により熱線を高い効率で反射し、温度上昇を抑制できる。また、該塗膜はシリケート化合物を含有していることで耐汚染性に優れており、塗膜表面が汚染されて反射率が低下することが抑制されるため、熱線の反射率を長期間維持できる。
【０００４】
特許文献１の熱線高反射塗料組成物は、耐汚染性および耐候性に優れる点から、通常、溶剤系塗料組成物として用いられる。しかし、溶剤系塗料組成物はトルエン、キシレン等の揮発性有機化合物（ＶＯＣ）を放散するため、塗装時の作業環境および地球環境への悪影響がある。また、改修の際に水性塗料と併用して重ね塗りすることが困難である。
そこで、環境面に配慮し、特許文献１の熱線高反射塗料組成物を水性塗料組成物とすることが考えられるが、この場合、水系塗料としたときのシリケート化合物の安定性が低く、該塗料組成物の貯蔵安定性は低下する。そのため、高い熱線反射性能とその持続性を有する塗装物を水性塗料組成物により得ることは困難である。
【０００５】
なお、特許文献２には、耐汚染性に優れた塗膜を形成できる水性塗料組成物として、２個以上のヒドロキシ基を有する繰り返し単位を１個以上含有する重合体からなる低汚染化剤を含有する水性含フッ素樹脂塗料組成物が示されている。
特許文献２には、該塗料組成物に使用される顔料については特段の記載はないが、白色顔料を用いた場合には、白色であること自体である程度の熱線反射性を有するため、得られた塗膜もある程度の熱線反射性を有すると考えられる。しかし、濃色系顔料を用いた場合には該塗料組成物から形成された塗膜は熱線反射性能を有することはなく、むしろ濃色系であるがゆえに熱線を吸収してしまうために、該塗料組成物から形成される塗膜を有する塗装物の温度上昇は大きな問題となる。
【先行技術文献】
【特許文献】
【０００６】
【特許文献１】特開２００８−１０６０９２号公報
【特許文献２】特開２００３−５５６１７号公報
【発明の概要】
【発明が解決しようとする課題】
【０００７】
本発明は、濃色系塗料においても水性の塗料組成物により形成される塗膜であって、高い反射率で熱線を反射でき、かつ耐汚染性に優れ、汚染による反射率の低下を抑制して熱線反射性能を長期間維持できる塗膜を有する熱線高反射塗装物、およびその塗装方法の提供を目的とする。
【課題を解決するための手段】
【０００８】
本発明は、前記課題を解決するために以下の構成を採用した。
［１］被塗装物上に、塗膜層（Ｘ）と、該塗膜層（Ｘ）上に形成された塗膜層（Ｙ）とを有する塗装物であって、前記塗膜層（Ｘ）は、ビスマス（以下、「Ｂｉ」という。）の酸化物とイットリウム（以下、「Ｙ」という。）の酸化物の少なくとも一方の酸化物とマンガン（以下、「Ｍｎ」という。）の酸化物とを含有する複合金属酸化物顔料と、樹脂（ｘ）とを含有する塗料組成物から形成される層であり、前記塗膜層（Ｙ）は、２個以上のヒドロキシ基を有する重合単位を全重合単位に対して１０質量％以上含有する非フッ素系重合体と、樹脂（ｙ）とを含有する塗料組成物から形成される層であることを特徴とする熱線高反射塗装物。
［２］前記非フッ素系重合体が、さらに前記２個以上のヒドロキシ基を除く架橋性官能基を有する重合単位を有する［１］に記載の熱線高反射塗装物。
［３］前記塗膜層（Ｙ）が、架橋剤により架橋されている［１］または［２］に記載の熱線高反射塗装物。
［４］前記塗膜層（Ｙ）が、さらに紫外線吸収剤を含有する［１］〜［３］のいずれかに記載の熱線高反射塗装物。
［５］前記樹脂（ｘ）と前記樹脂（ｙ）の少なくとも一方の樹脂の一部または全部がフッ素樹脂である［１］〜［４］のいずれかに記載の熱線高反射塗装物。
［６］前記塗膜層（Ｘ）中の前記複合金属酸化物顔料の含有量が前記樹脂（ｘ）の固形分に対して０．１質量％以上である［１］〜［５］のいずれかに記載の熱線高反射塗装物。
［７］被塗装物上に、Ｂｉの酸化物とＹの酸化物の少なくとも一方の酸化物とＭｎの酸化物とを含有する複合金属酸化物顔料と、樹脂（ｘ）と、水とを含有する塗料組成物（Ｘ１）から形成される塗膜層（Ｘ）を形成し、該塗膜層（Ｘ）上に、２個以上のヒドロキシ基を有する重合単位を全重合単位に対して１０質量％以上含有する非フッ素系重合体と、樹脂（ｙ）と、水とを含有する塗料組成物（Ｙ１）から形成される塗膜層（Ｙ）を形成することを特徴とする熱線高反射塗装物の塗装方法。
［８］前記非フッ素系重合体がさらに、前記２個以上のヒドロキシ基を除く架橋性官能基を有する重合単位を有する［７］に記載の熱線高反射塗装物の塗装方法。
［９］前記塗料組成物（Ｙ１）が、さらに架橋剤を含有する［７］または［８］に記載の熱線高反射塗装物の塗装方法。
［１０］前記塗料組成物（Ｙ１）が、さらに紫外線吸収剤を含有する［７］〜［９］のいずれかに記載の熱線高反射塗装物の塗装方法。
［１１］前記樹脂（ｘ）と前記樹脂（ｙ）の少なくとも一方の樹脂の一部または全部がフッ素樹脂である［７］〜［１０］のいずれかに記載の熱線高反射塗装物の塗装方法。
［１２］前記塗料組成物（Ｘ１）中の前記複合金属酸化物顔料の含有量が前記樹脂（ｘ）の固形分に対して０．１質量％以上である［７］〜［１１］のいずれかに記載の熱線高反射塗装物の塗装方法。
【発明の効果】
【０００９】
本発明の熱線高反射塗装物は、水性の塗料組成物により形成される塗膜であって、高い反射率で熱線を反射でき、かつ耐汚染性に優れ熱線反射性能を長期間維持できる塗膜を有している。
また、本発明の塗装方法は水性の熱線高反射塗料組成物を使用するため、揮発性有機化合物（ＶＯＣ）の放散がほとんどなく、塗装時の作業環境および地球環境に悪影響を及ぼさない。
さらに、本発明の塗装方法は、高い反射率で熱線を反射でき、かつ耐汚染性に優れるため汚染による反射率の低下を抑制して、熱線反射性能を長期間維持できる塗膜を有する熱線高反射塗装物を得ることができる。
【発明を実施するための形態】
【００１０】
＜熱線高反射塗装物＞
本発明の熱線高反射塗装物（以下、「本塗装物」という。）は、被塗装物上に、塗膜層（Ｘ）と、該塗膜層（Ｘ）上に形成された塗膜層（Ｙ）とを有する。
塗膜層（Ｘ）は、Ｂｉの酸化物とＹの酸化物の少なくとも一方の酸化物とＭｎの酸化物とを含む複合金属酸化物顔料（以下、「複合顔料Ｍ」という。）と、樹脂（ｘ）とを含有する塗料組成物から形成される層である。
塗膜層（Ｙ）は、２個以上のヒドロキシ基を有する重合単位を全重合単位に対して１０質量％以上含有する非フッ素系重合体と、樹脂（ｙ）とを含有する塗料組成物から形成される層である。
【００１１】
［被塗装物］
被塗装物としては、特に限定はなく、たとえば、コンクリート、自然石、ガラス等の無機物；鉄、ステンレス、アルミニウム、銅、真鍮、チタン等の金属；木材；プラスチック、ゴム等の合成有機材料等からなる被塗装物が挙げられる。被塗装物表面には、他の塗膜や接着剤層等が形成されていてもよい。また、被塗装物の材質は、有機無機複合材である繊維強化プラスチック、樹脂強化コンクリート、繊維強化コンクリート等であってもよい。また、太陽電池モジュール用の表面材料、バックシートにも用いることができる。
【００１２】
被塗装物は、動産であっても不動産であってもよく、たとえば、自動車、電車、航空機等の輸送用機器、橋梁部材、鉄塔等の土木部材、防水材シート、タンク、パイプ等の産業機材、ビル、建築外装、ドア、窓門部材、モニュメント、ポール等の建築部材、道路の中央分離帯、ガードレール等の道路部材、通信機材、電気および電子部品、また、ビル、化学プラント、工場、倉庫、煙突、橋梁等の建築物が挙げられる。
【００１３】
［塗膜層（Ｘ）］
塗膜層（Ｘ）は、Ｂｉの酸化物とＹの酸化物の少なくとも一方の酸化物とＭｎの酸化物とを含有する複合金属酸化物顔料と、樹脂（ｘ）とを含有する塗料組成物から形成される層であり、被塗装物上に形成される。塗膜層（Ｘ）は、被塗装物の表面の片面の一部または全部に形成される層であり、被塗装物の太陽光が照射する表面に形成されることが好ましい。また、塗膜層（Ｘ）は、被塗装物の表面に、直接に、またはプライマー処理もしくは下塗り剤の塗布等の前処理により形成される層を介して形成されることが好ましく、後者により形成されることがより好ましい。すなわち、塗膜層（Ｘ）は、被塗装物表面に前処理を行い、該前処理を行った表面上に形成されることが好ましい。
【００１４】
（顔料）
複合顔料Ｍは、塗膜層（Ｘ）および塗膜層（Ｙ）を有する塗膜に熱線反射性能を付与する役割を果たす。
複合顔料Ｍは、Ｂｉの酸化物とＹの酸化物の少なくとも一方の酸化物とＭｎの酸化物とを含有する。すなわち、複合顔料Ｍは、Ｂｉの酸化物とＹの酸化物とＭｎの酸化物を含有する態様、Ｂｉの酸化物とＭｎの酸化物を含有する態様、またはＹの酸化物とＭｎの酸化物を含有する態様のいずれかである。
【００１５】
複合顔料Ｍ中のＭｎの酸化物の含有量は、５〜６５質量％であることが好ましく、１０〜５０質量％であることがより好ましい。Ｍｎの酸化物の含有量が５質量％以上であれば、充分な熱線反射効果が得られやすい。
複合顔料Ｍは、ＢｉとＹの少なくとも一方と、Ｍｎとの混合物を、７００℃以上の焼成温度で焼成して得られる酸化物を使用することが好ましい。なお、複合顔料Ｍの原料として使用されるＢｉ、Ｙ、Ｍｎは単体に限定されず、酸化物等の化合物であってもよい。
【００１６】
複合顔料Ｍの平均粒子径は、０．１μｍ〜３０μｍであることが好ましい。ただし、平均粒子径とは、任意に選択した粒子の粒子径を数平均した値である。複合顔料Ｍの平均粒子径が３０μｍ以下であれば、形成される塗膜の光沢が低下することを抑制しやすい。
平均粒子径０．１μｍ〜３０μｍの条件を満たす複合顔料Ｍの市販品としては、たとえば、ブラック６３０３、ブラック６３０１（以上、アサヒ化成工業社製）が挙げられる。
【００１７】
複合顔料Ｍは黒系色の顔料であることが好ましく、樹脂中に分散させて配合することが可能である。
顔料として複合顔料Ｍのみを使用する場合、塗膜層（Ｘ）中における複合顔料Ｍの含有量は、樹脂（ｘ）の固形分に対して、０．１質量％以上であることが好ましく、０．１〜２００質量％であることがより好ましく、１０〜１００質量％であることがさらに好ましい。複合顔料Ｍの前記含有量が０．１質量％以上であれば、充分な熱線反射効果が得られやすい。また、複合顔料Ｍの前記含有量が２００質量％以下であれば、形成される塗膜の光沢が低下することを抑制しやすい。
【００１８】
塗膜層（Ｘ）には、用途や目的に応じて色調を調整する目的で、複合顔料Ｍに加えて他の着色顔料を含有させていてもよい。
他の着色顔料としては、たとえば、酸化チタン、べんがら、黄土、炭酸カルシウム、ケイ酸アルミニウム、ホワイトカーボン、微粉ケイ酸等の無機系顔料、フタロシアニンブルー、フタロシアニングリーン、キナクリドン、イソインドリノン、ベンズイミダゾロン、ジオキサジン等の有機系顔料が挙げられる。
ただし、熱線反射性能をより生かすという観点からは、本塗装物表面が濃色系の色調になるように、顔料組成を調整することが好ましい。具体的には、本塗装物表面のＪＩＳ  Ｚ  ８７２９に規定された明度Ｌ＊が５〜８０となるように調整することが好ましく、１０〜６０となるように調整することがより好ましい。
【００１９】
複合顔料Ｍに加えて他の着色顔料を含有させる場合、塗膜層（Ｘ）中の顔料全体の含有量は、樹脂（ｘ）の固形分に対して、０．１〜２００質量％であることが好ましく、１０〜１００質量％であることがより好ましい。顔料全体の前記含有量が０．１質量％以上であれば、複合顔料Ｍの含有量が少なくなりすぎて熱線反射効果が低下することを抑制しやすい。また、顔料全体の前記含有量が２００質量％以下であれば、形成される塗膜の光沢が低下することを抑制しやすい。
【００２０】
（樹脂（ｘ））
塗膜層（Ｘ）は、複合顔料Ｍとともに樹脂（ｘ）を含有する。
樹脂（ｘ）としては、その一部または全部がフッ素樹脂であることが好ましい。フッ素樹脂を用いることにより、より良好な耐候性を有する塗膜が得られる。
フッ素樹脂としては、フルオロオレフィン系共重合体が好ましい。フルオロオレフィン系共重合体は、フルオロオレフィンと、フルオロオレフィンと共重合可能な他の共重合性単量体との共重合体である。
【００２１】
フルオロオレフィン系共重合体を構成するフルオロオレフィンとしては、たとえば、テトラフルオロエチレン、クロロトリフルオロエチレン、ヘキサフルオロプロピレン、フッ化ビニリデン、フッ化ビニル等の炭素数２〜３のフルオロオレフィンが挙げられる。
フルオロオレフィン系共重合体中のフルオロオレフィンに基づく重合単位の割合は、塗膜に充分な耐候性を与えやすい点から、２０〜７０モル％であることが好ましい。
【００２２】
フルオロオレフィン系共重合体を構成する他の共重合性単量体としては、ビニル系モノマー、すなわち、炭素−炭素二重結合を有する化合物が好ましい。ビニル系モノマーとしては、たとえば、ビニルエーテル、アリルエーテル、カルボン酸ビニルエステル、カルボン酸アリルエステル、オレフィンが挙げられる。
【００２３】
ビニルエーテルとしては、たとえば、シクロヘキシルビニルエーテル等のシクロアルキルビニルエーテル、ノニルビニルエーテル、２−エチルヘキシルビニルエーテル、ヘキシルビニルエーテル、エチルビニルエーテル、ｎ−ブチルビニルエーテル、ｔ−ブチルビニルエーテル等のアルキルビニルエーテルが挙げられる。
アリルエーテルとしては、たとえば、エチルアリルエーテル、ヘキシルアリルエーテル等のアルキルアリルエーテルが挙げられる。
【００２４】
カルボン酸ビニルエステルとしては、たとえば、酢酸、酪酸、ピバリン酸、安息香酸、プロピオン酸等のカルボン酸のビニルエステルが挙げられる。また、分枝状アルキル基を有するカルボン酸のビニルエステルとして、市販されているベオバ−９、ベオバ−１０（以上、シェル化学社製）等を使用してもよい。
カルボン酸アリルエステルとしては、たとえば、前記カルボン酸のアリルエステルが挙げられる。
オレフィンとしては、たとえば、エチレン、プロピレン、イソブチレンが挙げられる。
他の共重合性単量体は、１種を単独で用いてもよく、２種以上を併用してもよい。
【００２５】
また、フルオロオレフィン系共重合体は、後述の架橋剤Ｂにより架橋結合を形成し得る架橋性官能基を有していることが好ましい。該架橋性官能基としては、架橋反応に一般的に用いられる架橋性官能基が挙げられ、具体的には、アルデヒド性カルボニル基、ケトン性カルボニル基、ヒドロキシ基、カルボキシ基、スルホ基、リン酸残基、エポキシ基、アミノ基、オキサゾリン残基、アミド基、アルコキシ基、加水分解性シリル基、ヒドロキシメチル基、双性イオン基、シアノ基が挙げられる。
樹脂（ｘ）への該架橋性官能基の導入方法としては、予め架橋性官能基を有する単量体を共重合させる方法が挙げられる。樹脂（ｘ）に該架橋性官能基を導入する単量体は、後述する単量体（β１）と同じ単量体が挙げられる。
【００２６】
ヒドロキシメチル基を有する単量体としては、たとえば、Ｎ−ヒドロキシメチルアクリルアミド、Ｎ−ヒドロキシメチルメタクリルアミド、Ｎ，Ｎ−ビス（ヒドロキシメチル）アクリルアミド、Ｎ，Ｎ−ビス（ヒドロキシメチル）メタクリルアミド、ヒドロキシメチルアクリレート、ヒドロキシメチルメタクリレート、（４−ヒドロキシメチルシクロヘキシル）メチル（メタ）アクリレートが挙げられる。
双性イオンを有する単量体としては、たとえば、ホスホリルコリン基含有（メタ）アクリレートが挙げられる。
シアノ基を有する単量体としては、たとえば、（メタ）アクリロニトリル、クロトンニトリル、２−シアノエチル（メタ）アクリレート、２−シアノプロピル（メタ）アクリレート、３−シアノプロピル（メタ）アクリレート、ケイ皮酸ニトリルが挙げられる。
また、架橋性官能基を導入する単量体としては、単量体（β１）で挙げた単量体の他に、架橋性官能基を有するビニルエーテル類、アリルエーテル類、ビニルエステル類、アリルエステル類も好ましい。
ヒドロキシ基を有する単量体としては、例えば、後述の単量体（β１−３）で挙げる単量体、２−ヒドロキシエチルビニルエーテル、３−ヒドロキシプロピルビニルエーテル、４−ヒドロキシブチルビニルエーテル、ジエチレングリコールモノビニルエーテル、シクロヘキサンジオールモノビニルエーテル等のヒドロキシアルキルビニルエーテル類；２−ヒドロキシエチルアリルエーテル、４−ヒドロキシブチルアリルエーテル等のヒドロキシアルキルアリルエーテル類；ヒドロキシエチルビニルエステル、ヒドロキシブチルビニルエステル、２−ヒドロキシエチルルクロトン酸ビニル、４−ヒドロキシブチルクロトン酸ビニル等のヒドロキシアルキルビニルエステル類；２−ヒドロキシエチルアリルエステル、４−ヒドロキシブチルアリルエステル等のヒドロキシアルキルアリルエステル類が挙げられる。
また、その他の架橋性官能基を有する単量体としては、グリシジルビニルエーテル、グリシジルアリルエーテル、アミノプロピルエーテルなどのビニルエーテル、アリルエーテル類が挙げられる。
【００２７】
また、重合後の後反応によっても官能基を導入できる。後反応による導入方法としては、たとえば、カルボン酸ビニルエステルを共重合した重合体をケン化することによりヒドロキシ基を導入する方法、ヒドロキシ基を有する重合体に多価カルボン酸またはその無水物を反応させてカルボキシ基を導入する方法、ヒドロキシ基を有する重合体にイソシアナートアルキルアルコキシシランを反応させて加水分解性シリル基を導入する方法、ヒドロキシ基を有する重合体に多価イソシアナート化合物を反応させてイソシアナート基を導入する方法が挙げられる。
【００２８】
フルオロオレフィン系共重合体の好適な具体例としては、たとえば、クロロトリフルオロエチレン、シクロヘキシルビニルエーテル、アルキルビニルエーテルおよびヒドロキシアルキルビニルエーテルの共重合体、クロロトリフルオロエチレン、アルキルビニルエーテルおよびアリルアルコールの共重合体、クロロトリフルオロエチレン、脂肪族カルボン酸ビニルエステルおよびヒドロキシアルキルビニルエーテルの共重合体またはこれらの共重合体におけるクロロトリフルオロエチレンの代わりにテトラフルオロエチレンを用いた共重合体が挙げられる。またこれらは、ルミフロン（旭硝子社製）、セフラルコート（セントラル硝子社製）、ゼッフル（ダイキン工業社製）等の商品名で市販されている。
【００２９】
フルオロオレフィン系共重合体は、１種を単独で用いてもよく、２種以上を併用してもよい。フルオロオレフィン系共重合体の数平均分子量は２，０００〜１００，０００が好ましく、６，０００〜３０，０００がより好ましい。
【００３０】
樹脂（ｘ）としては、フルオロオレフィン系共重合体の他に、他のフッ素樹脂を単独で、またはフルオロオレフィン系共重合体と共に用いてもよい。また、フッ素樹脂の他に、アルキッド樹脂、アミノアルキッド樹脂、ポリエステル樹脂、エポキシ樹脂、ウレタン樹脂、エポキシポリエステル樹脂、ポリ酢酸ビニル樹脂、アクリル樹脂、塩化ビニル樹脂、フェノール樹脂、シリコーン変性ポリエステル樹脂、アクリルシリコーン樹脂、シリコーン樹脂等を単独で、またはフッ素樹脂と共に用いてもよい。
【００３１】
（その他の成分）
塗膜層（Ｘ）は、必要に応じて、微粒子状の充填剤、添加剤等を含んでいてもよい。
添加剤としては、水性塗料に通常用いられる添加剤を用いることができ、たとえば、着色剤、造膜助剤、増粘剤、可塑剤、消泡剤、紫外線吸収剤、レベリング剤、ハジキ防止剤、皮バリ防止剤、顔料分散剤、シランカップリング剤等の慣用の添加剤が挙げられる。
微粒子状の充填剤としては、断熱性を付与できる中空球状体が一般に使用されている。
中空球状体は、その材質により、無機質バルーン、樹脂バルーン等が知られている。具体的には、ガラスバルーン、シラスバルーン、アルミナバルーン、ジルコニアバルーン、アルミノシリケートバルーン等が挙げられる。
【００３２】
塗膜層（Ｘ）の厚さは、５〜１００μｍであることが好ましく、２０〜５０μｍがより好ましい。
塗膜層（Ｘ）の厚さが５μｍ以上であれば、隠蔽性や耐候性がより良好になる。また、塗膜層（Ｘ）の厚さが１００μｍ以下であれば、タレ等の施工上の弊害が発生しにくい。
【００３３】
［塗膜層（Ｙ）］
塗膜層（Ｙ）は、塗膜層（Ｘ）上に形成される層である。塗膜層（Ｙ）は、２個以上のヒドロキシ基を有する重合単位（以下、単位（ａ）という。）を全重合単位に対して１０質量％以上含有する非フッ素系重合体（以下、「非フッ素系重合体Ａ」という。）と樹脂（ｙ）を含有した塗料組成物から形成される。非フッ素系樹脂とは、フッ素原子を有さない重合体である。
（非フッ素系重合体Ａ）
非フッ素系重合体Ａは、塗膜層（Ｘ）および塗膜層（Ｙ）を有する塗膜に耐汚染性を付与する役割を果たす。
非フッ素系重合体Ａは、単位（ａ）を有し、必要に応じて単位（ａ）以外の重合単位（以下、「単位（ｂ）」という。）を有していてもよい。
【００３４】
単位（ａ）は、たとえば、２個以上のヒドロキシ基を有する重合性単量体（以下、「単量体（α）」という。）を重合させることにより重合体に導入できる。また、反応部位を有する重合体に２個以上のヒドロキシ基を導入する等の各種変性方法によっても、単位（ａ）を重合体に導入できる。以下、単量体（α）を典型例として挙げて説明する。
【００３５】
また、本明細書の具体的化合物名において（メタ）アクリレートと記載されたものは、アクリレートまたはメタクリレートを意味する。同様に、（メタ）アクリル酸は、アクリル酸またはメタクリル酸を意味し、（メタ）アクリルアミドは、アクリルアミドまたはメタクリルアミドを意味する。
【００３６】
単量体（α）としては、たとえば、ＣＨ２＝ＣＨＣＯＯＲ１、ＣＨ２＝Ｃ（ＣＨ３）ＣＯＯＲ１、ＣＨ２＝ＣＨＯＣＯＲ１、ＣＨ２＝Ｃ（ＣＨ３）ＯＣＯＲ１、ＣＨ２＝ＣＨＯＲ１、ＣＨ２＝Ｃ（ＣＨ３）ＯＲ１、ＣＨ２＝ＣＨＣＨ２ＯＲ１、ＣＨ２＝ＣＨＣＨ２ＯＣＯＲ１、ＣＨ２＝ＣＨＣＯＮＨＲ１、ＣＨ２＝Ｃ（ＣＨ３）ＣＯＮＨＲ１、ＣＨ２＝ＣＨＣＯＮ（Ｒ１）２、ＣＨ２＝Ｃ（ＣＨ３）ＣＯＮ（Ｒ１）２、ＣＨ２＝ＣＨＮＨＣＯＲ１、ＣＨ２＝Ｃ（ＣＨ３）ＮＨＣＯＲ１が挙げられる。ただし、Ｒ１は２個以上のヒドロキシ基を有する有機基である。
Ｒ１は、耐汚染性に優れる点から、炭素数１〜１００の有機基であることが好ましく、炭素数１〜２０の有機基であることがより好ましい。Ｒ１が２個以上含まれる場合は同一であっても異なっていてもよい。さらに、Ｒ１には、ヒドロキシ基以外の官能基や、窒素原子、塩素原子、フッ素原子等の他の原子が含まれていてもよい。
【００３７】
単量体（α）の具体例としては、下記の単量体が挙げられる。
単量体（α−１）：３官能以上のポリオール化合物または糖類と（メタ）アクリル酸等とのエステル。
単量体（α−２）：アミノ基を有する２官能以上のポリオール化合物またはアミノ基を有する糖類と（メタ）アクリル酸等とのアミド。
【００３８】
３官能以上のポリオール化合物としては、たとえば、グリセリン、ジグリセリン、トリグリセリン、テトラグリセリン、ペンタグリセリン、ヘキサグリセリン、ペンタエリスリトール、１，２，６−ヘキサントリオール、２−ヒドロキシメチル−２−メチル−１，３−プロパンジオール、２−エチル−２−ヒドロキシメチル−１，３−プロパンジオールが挙げられる。
糖類としては、たとえば、グルコース、マンノース、ガラクトース、グロース、フルクトース、Ｄ−リボース等の単糖類、該単糖類から誘導されるグルコシド類、ガラクトシド類もしくはフルクトシド類、さらにはそれらの二量体、三量体が挙げられる。
アミノ基を有する２官能以上のポリオール化合物としては、たとえば、３−アミノ−１，２−プロパンジオールが挙げられる。
アミノ基を有する糖類としては、たとえば、Ｄ−グルコサミンが挙げられる。
単位（ａ）は１種であってもよく、２種以上であってもよい。
【００３９】
非フッ素系重合体Ａにおける単位（ａ）の含有量は、全重合単位に対して、１０〜１００質量％であり、３０〜１００質量％であることが好ましい。単位（ａ）の含有量が１０質量％以上であれば、優れた耐汚染性を有する塗膜が形成される。
【００４０】
単位（ｂ）は、単位（ａ）以外の重合単位、すなわち１個のヒドロキシ基を有するか、ヒドロキシ基を有していない重合単位である。
単位（ｂ）の少なくとも１種は、２個以上のヒドロキシ基を除く、架橋性官能基を有する重合単位（以下、「単位（ｂ１）」という。）であることが好ましい。また、単位（ｂ）における単位（ｂ１）以外の単位としては、単位（ａ）以外でかつ単位（ｂ１）以外の重合単位、すなわちヒドロキシ基や架橋性官能基を有さない重合単位（以下、「単位（ｂ２）」という。）が挙げられる。単位（ｂ）としては、単位（ｂ１）または単位（ｂ２）のいずれか１つであってもよく、単位（ｂ１）と単位（ｂ２）の併用であってもよい。
【００４１】
単位（ｂ１）が有する架橋性官能基としては、架橋反応に一般的に用いられる架橋性官能基が挙げられ、具体的には、アルデヒド性カルボニル基、ケトン性カルボニル基、１個のヒドロキシ基、カルボキシ基、スルホ基、リン酸残基、エポキシ基、アミノ基、オキサゾリン残基、アミド基、アルコキシ基、加水分解性シリル基が挙げられる。
単位（ｂ１）を与える重合性単量体（以下、「単量体（β１）」という。）としては、架橋反応に一般的に用いられる架橋性官能基を有する単量体が挙げられる。単量体（β１）の具体例としては、下記の単量体が挙げられる。
単量体（β１−１）：アルデヒド性カルボニル基を有する単量体。
単量体（β１−２）：ケトン性カルボニル基を有する単量体。
単量体（β１−３）：１個のヒドロキシ基を有する単量体。
単量体（β１−４）：カルボキシ基を有する単量体もしくはその塩。
単量体（β１−５）：スルホ基を有する単量体もしくはその塩。
単量体（β１−６）：リン酸残基を有する単量体もしくはその塩。
単量体（β１−７）：エポキシ基を有する単量体。
単量体（β１−８）：アミノ基を有する単量体もしくはその塩。
単量体（β１−９）：オキサゾリン残基を有する単量体。
単量体（β１−１０）：アミド基を有する単量体。
単量体（β１−１１）：アルコキシ基を有する単量体。
単量体（β１−１２）：加水分解性シリル基を有する単量体。
ただし、単量体（β１−１）および単量体（β１−２）におけるカルボニルとは、それぞれアルデヒドおよびケトンを表し、エステル、アミド、カルボキシは除く。
【００４２】
単量体（β１−１）としては、たとえば、（メタ）アクロレイン、クロトンアルデヒド、β−ホルミルスチレン、β−ホルミル−α−メチルスチレン、β−（メタ）アクリロイルオキシ−α，α−ジアルキルプロパナール類が挙げられる。
β−（メタ）アクリロイルオキシ−α，α−ジアルキルプロパナール類としては、たとえば、β−（メタ）アクリロイルオキシ−α，α−ジメチルプロパナール、β−（メタ）アクリロイルオキシ−α，α−ジエチルプロパナール、β−（メタ）アクリロイルオキシ−α，α−ジプロピルプロパナール、β−（メタ）アクリロイルオキシ−α−メチル−α−ブチルプロパナール、β−（メタ）アクリロイルオキシ−α，α，β−トリメチルプロパナールが挙げられる。
【００４３】
単量体（β１−２）としては、たとえば、ジアセトンアクリルアミド、Ｎ−（１，１−ジメチル−３−オキソブチル）（メタ）アクリルアミド、ビニルメチルケトン、ビニルエチルケトン、ビニルプロピルケトン、ビニルイソプロピルケトン、ビニルブチルケトン、ビニルイソブチルケトン、ビニルｔｅｒｔ−ブチルケトン、ビニルフェニルケトン、ビニルベンジルケトン、ジビニルケトン、（１，１−ジメチル−３−オキソブチル）（メタ）アクリルレートが挙げられる。
さらに、単量体（β１−２）は活性メチレン部位を有する単量体であってもよい。該単量体としては、たとえば、アリルアセトアセテート、２−アセトアセトキシエチル（メタ）アクリレート、２−（アセトアセトキシ）プロピル（メタ）アクリレート、３−（アセトアセトキシ）プロピル（メタ）アクリレート、２−（アセトアセトキシ）ブチル（メタ）アクリレート、３−（アセトアセトキシ）ブチル（メタ）アクリレート、４−（アセトアセトキシ）ブチル（メタ）アクリレートが挙げられる。
【００４４】
単量体（β１−３）としては、たとえば、ビニルフェノール、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、４−ヒドロキシシクロヘキシル（メタ）アクリレート、（４−ヒドロキシメチルシクロヘキシル）メチル（メタ）アクリレート、ネオペンチルグリコールモノ（メタ）アクリレート、３−クロロ−２−ヒドロキシプロピル（メタ）アクリレート、Ｎ−ヒドロキシメチル（メタ）アクリルアミド、ヒドロキシメチル（メタ）アクリレートが挙げられる。また、ヒドロキシアルキルクロトン酸ビニル等のヒドロキシ基含有カルボン酸のビニルエステルまたはアリルエステルが挙げられる。
また、単量体（β１−３）はポリオキシアルキレン鎖（以下、「ＰＯＡ鎖」という。）を有し、かつ、末端がヒドロキシ基である単量体であってもよく、たとえば、ＣＨ２＝ＣＨＯＣＨ２Ｃ６Ｈ１０ＣＨ２Ｏ（Ｃ２Ｈ４Ｏ）ｋＨ（ｋは１〜１００の整数である。以下同じ。）、ＣＨ２＝ＣＨＯＣ４Ｈ８Ｏ（Ｃ２Ｈ４Ｏ）ｋＨ、ＣＨ２＝ＣＨＣＯＯＣ２Ｈ４Ｏ（Ｃ２Ｈ４Ｏ）ｋＨ、ＣＨ２＝Ｃ（ＣＨ３）ＣＯＯＣ２Ｈ４Ｏ（Ｃ２Ｈ４Ｏ）ｋＨ、ＣＨ２＝ＣＨＣＯＯＣ２Ｈ４Ｏ（Ｃ２Ｈ４Ｏ）ｍ（Ｃ３Ｈ６Ｏ）ｎＨ（ｍは０または１〜１００の整数であり、ｎは１〜１００の整数であり、ｍ＋ｎは１〜１００である。以下同じ。）、ＣＨ２＝Ｃ（ＣＨ３）ＣＯＯＣ２Ｈ４Ｏ（Ｃ２Ｈ４Ｏ）ｍ（Ｃ３Ｈ６Ｏ）ｎＨが挙げられる。
ＰＯＡ鎖を有し、かつ、末端がヒドロキシ基である単量体（β１−３）の市販品としては、たとえば、ＰＥ−９０、ＰＥ−２００、ＰＥ−３５０、ＡＥ−４００、ＰＰ−５００、ＰＰ−８００、ＰＰ−１０００、ＡＰ−４００、５０ＰＥＰ−３００、７０ＰＥＰ−３５０Ｂ（以上、日本油脂社製）が挙げられる。
【００４５】
単量体（β１−４）としては、たとえば、アクリル酸、メタクリル酸、ビニル酢酸、クロトン酸、イタコン酸、マレイン酸、マレイン酸無水物、フマル酸、ケイ皮酸、もしくはそれらの塩が挙げられる。
単量体（β１−５）としては、たとえば、ビニルスルホン酸、（メタ）アリルスルホン酸、スチレンスルホン酸、２−ヒドロキシアリルオキシ−１−プロパンスルホン酸、スルホエトキシアクリレート、スルホエトキシメタクリレート、２−アクリルアミド−２−メチルプロパンスルホン酸、もしくはそれらの塩が挙げられる。
単量体（β１−６）としては、たとえば、リン酸２−アクリロイルオキシエチルエステル、リン酸２−メタクリロイルオキシエチルエステル、もしくはそれらの塩が挙げられる。
【００４６】
単量体（β１−７）としては、たとえば、グリシジル（メタ）アクリレート、グリシジルシンナメート、グリシジルアリルエーテル、グリシジルビニルエーテル、３，４−エポキシ−１−ブテンが挙げられる。
単量体（β１−８）としては、たとえば、２−Ｎ−メチルアミノエチル（メタ）アクリレート、２−Ｎ−エチルアミノエチル（メタ）アクリレート、３−アミノ−２−ヒドロキシプロピル（メタ）アクリレート、アリルアミン、もしくはそれらの塩が挙げられる。
単量体（β１−９）としては、たとえば、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリンが挙げられる。
単量体（β１−１０）としては、たとえば、（メタ）アクリルアミド、Ｎ−ビニルホルムアミド、Ｎ−ビニルアセトアミドが挙げられる。
【００４７】
単量体（β１−１１）としては、たとえば、２−メトキシエチル（メタ）アクリレート、２−エトキシエチル（メタ）アクリレート、Ｎ−メトキシメチル（メタ）アクリルアミド、Ｎ，Ｎ−ビス（メトキシメチル）（メタ）アクリルアミド、Ｎ−エトキシメチル（メタ）アクリルアミド、Ｎ，Ｎ−ビス（エトキシメチル）（メタ）アクリルアミド、Ｎ−プロポキシメチル（メタ）アクリルアミド、Ｎ，Ｎ−ビス（プロポキシメチル）（メタ）アクリルアミド、Ｎ−ブトキシメチル（メタ）アクリルアミド、Ｎ，Ｎ−ビス（ブトキシメチル）（メタ）アクリルアミド、Ｎ−（２，２−ジメトキシ−１−ヒドロキシエチル）（メタ）アクリルアミドが挙げられる。
また、単量体（β１−１１）は、ＰＯＡ鎖を有し、かつ末端がアルコキシ基である単量体であってもよい。たとえば、ＣＨ２＝ＣＨＯＣＨ２Ｃ６Ｈ１０ＣＨ２Ｏ（Ｃ２Ｈ４Ｏ）ｋＣＨ３（ｋは１〜１００の整数である。以下同じ。）、ＣＨ２＝ＣＨＯＣ４Ｈ８Ｏ（Ｃ２Ｈ４Ｏ）ｋＣＨ３、ＣＨ２＝ＣＨＣＯＯＣ２Ｈ４Ｏ（Ｃ２Ｈ４Ｏ）ｋＣＨ３、ＣＨ２＝Ｃ（ＣＨ３）ＣＯＯＣ２Ｈ４Ｏ（Ｃ２Ｈ４Ｏ）ｋＣＨ３、ＣＨ２＝ＣＨＣＯＯＣ２Ｈ４Ｏ（Ｃ２Ｈ４Ｏ）ｍ（Ｃ３Ｈ６Ｏ）ｎＣＨ３（ｍは０または１〜１００の整数であり、ｎは１〜１００の整数であり、ｍ＋ｎは１〜１００である。以下同じ。）、ＣＨ２＝Ｃ（ＣＨ３）ＣＯＯＣ２Ｈ４Ｏ（Ｃ２Ｈ４Ｏ）ｍ（Ｃ３Ｈ６Ｏ）ｎＣＨ３が挙げられる。
ＰＯＡ鎖を有し、かつ末端がアルコキシ基である単量体（β１−１１）の市販品としては、たとえば、Ｍ−２０Ｇ、Ｍ−４０Ｇ、Ｍ−９０Ｇ、Ｍ−２３０Ｇ、ＡＭ−９０Ｇ（以上、新中村化学工業社製）、ＰＭＥ−１００、ＰＭＥ−２００、ＰＭＥ−４００（以上、日本油脂社製）が挙げられる。
【００４８】
単量体（β１−１２）としては、たとえば、３−（メタ）アクリロイルオキシプロピルトリメトキシシラン、３−（メタ）アクリロイルオキシプロピルトリエトキシシラン、２−（メタ）アクリロイルオキシエチルトリメトキシシラン、２−（メタ）アクリロイルオキシエチルトリエトキシシラン、ビニルトリメトキシシラン、ビニルトリエトキシシラン、ｐ−ビニルフェニルトリメトキシシラン、ｐ−ビニルフェニルトリエトキシシラン、３−トリメトキシシリルプロピルビニルエーテル、３−メチルジメトキシシリルプロピルビニルエーテルが挙げられる。
【００４９】
単位（ｂ１）としては、単量体（β１−１）、単量体（β１−２）および単量体（β１−９）からなる群より選ばれる少なくとも一つの単量体から得られる重合単位であることが好ましい。
非フッ素系重合体Ａが有する単位（ｂ１）は、１種であってもよく、２種以上であってもよい。
【００５０】
非フッ素系重合体Ａにおける単位（ｂ１）の含有量は、０．０１質量％以上かつ９０質量％未満であることが好ましく、１〜５０質量％であることが特に好ましい。前記含有量が０．０１質量％以上であれば、形成される塗膜の耐汚染性およびその持続性がより良好である。前記含有量が９０質量％未満であれば、塗料組成物の貯蔵安定性がより良好である。
【００５１】
単位（ｂ２）を与える重合性単量体（β２）としては、下記の単量体が挙げられる。
単量体（β２−１）：炭化水素系オレフィン類。
単量体（β２−２）：ビニルエーテル類。
単量体（β２−３）：イソプロペニルエーテル類。
単量体（β２−４）：アリルエーテル類。
単量体（β２−５）：ビニルエステル類。
単量体（β２−６）：アリルエステル類。
単量体（β２−７）：アルキル（メタ）アクリル酸エステル類。
単量体（β２−８）：芳香族ビニル化合物。
単量体（β２−９）：クロロオレフィン類。
単量体（β２−１０）：共役ジエン類。
単量体（β２−１１）：多官能重合性二重結合を有する化合物。
【００５２】
単量体（β２−１）としては、たとえば、エチレン、プロピレン、イソブチレンが挙げられる。
単量体（β２−２）としては、たとえば、メチルビニルエーテル、エチルビニルエーテル、ｎ−プロピルビニルエーテル、イソプロピルビニルエーテル、ｎ−ブチルビニルエーテル、ｔｅｒｔ−ブチルビニルエーテル、ｎ−ペンチルビニルエーテル、ｎ−ヘキシルビニルエーテル、イソヘキシルビニルエーテル、ｎ−オクチルビニルエーテル、４−メチルー１−ペンチルビニルエーテル等の鎖状アルキルビニルエーテル類、シクロペンチルビニルエーテル、シクロヘキシルビニルエーテル等の脂環状アルキルビニルエーテル類、フェニルビニルエーテル、ベンジルビニルエーテル等の芳香族基含有ビニルエーテル類が挙げられる。
【００５３】
単量体（β２−３）としては、たとえば、メチルイソプロペニルエーテル、エチルイソプロペニルエーテル、ｎ−プロピルイソプロペニルエーテル、ｎ−ブチルイソプロペニルエーテルが挙げられる。
単量体（β２−４）としては、たとえば、エチルアリルエーテル、シクロヘキシルアリルエーテルが挙げられる。
単量体（β２−５）としては、たとえば、酢酸ビニル、プロピオン酸ビニル、ピバリン酸ビニル、オクタン酸ビニル、バーサティック酸ビニル、オクタデカン酸ビニルが挙げられる。
【００５４】
単量体（β２−６）としては、たとえば、酢酸アリル、プロピオン酸アリルが挙げられる。
単量体（β２−７）としては、たとえば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔｅｒｔ−ブチル（メタ）アクリレート、ｎ−ペンチル（メタ）アクリレート、３−メチルブチル（メタ）アクリレート、ｎ−ヘキシル（メタ）アクリレート、２−エチル−ｎ−ヘキシル（メタ）アクリレート、ｎ−オクチル（メタ）アクリレート、シクロヘキシル（メタ）アクリレートが挙げられる。
【００５５】
単量体（β２−８）としては、たとえば、スチレン、α−メチルスチレン、２−メチルスチレン、３−メチルスチレン、４−メチルスチレン、４−エチルスチレン、４−ｔｅｒｔ−ブチルスチレン、３，４−ジメチルスチレン、４−メトキシスチレン、４−エトキシスチレン、２−クロロスチレン、３−クロロスチレン、４−クロロスチレン、２，４−ジクロロスチレン、２，６−ジクロロスチレン、４−クロロ−３−メチルスチレン、ジビニルベンゼン、１−ビニルナフタレン、２−ビニルピリジン、４−ビニルピリジンが挙げられる。
単量体（β２−９）としては、たとえば、塩化ビニル、塩化ビニリデン、塩化イソプロペニル、塩化アリルが挙げられる。
【００５６】
単量体（β２−１０）としては、たとえば、１，３−ブタジエン、イソプレン、クロロプレン、２，３−ジメチル−１，３−ブタジエンが挙げられる。
単量体（β２−１１）としては、たとえば、ジビニルベンゼン、ジビニルエーテル、アリル（メタ）アクリレート、イソフタル酸ジアリル、テレフタル酸ジアリル、トリアリルトリメリテート、エチレングリコールジ（メタ）アクリレート、ジエチレングリコールジ（メタ）アクリレート、トリエチレングリコールジ（メタ）アクリレート、テトラエチレングリコールジ（メタ）アクリレート、１，３−ブチレングリコール（メタ）ジアクリレート、１，６−ヘキサンジオールジ（メタ）アクリレート、グリセリントリ（メタ）アクリレート、トリメチロールプロパントリ（メタ）アクリレート、ペンタエリスリトールテトラ（メタ）アクリレートが挙げられる。
単位（ｂ２）は１種であってもよく、２種以上であってもよい。
【００５７】
非フッ素系重合体Ａにおける単位（ｂ２）の含有量は、形成される塗膜の耐汚染性およびその持続性の点から、８９．９９質量％未満であることが好ましく、０〜３０質量％であることが特に好ましい。
【００５８】
非フッ素系重合体Ａの分子量は、数平均分子量で１６０〜１，０００，０００であることが好ましく、３２０〜１００，０００であることがより好ましい。数平均分子量がこの範囲内であれば、形成される塗膜の耐汚染性がより良好である。
【００５９】
非フッ素系重合体Ａは、たとえば、単量体（α）を、必要に応じて単量体（β）とともに溶媒に溶解して加熱し、重合開始剤を加えて反応させる方法により合成できる。
前記合成における溶媒としては、水または水溶性の溶媒が好ましい。たとえば、水、メタノール、エタノール、１−プロパノール、２−プロパノール、ｎ−ブチルアルコール、２−メチル−１−プロパノール、エチレングリコール、ポリプロピレングリコール、１，３−ブタンジオール、グリセロール、ジエチレングリコール、ジプロピレングリコール、２−メトキシエタノール、２−エトキシエタノール、２−ブトキシエタノール、２−エトキシエチルアセテート、２−（２−メトキシエトキシ）エタノール、メチルアセテート、エチルアセテート、２，２−ジクロロジエチルエーテル、クロロプロパノール、アセトン、メチルエチルケトン、１，４−ジオキサン、ジメチルホルムアミド、ホルムアミド、アセトニトリルが挙げられる。
該溶媒は、１種を単独で用いてもよく、２種以上を併用してもよい。溶媒は、重合安定性、溶媒置換の容易性の点から、メタノールまたはアセトンが好ましい。
【００６０】
重合開始剤としては、公知の有機過酸化物、無機過酸化物、アゾ化合物等を用いることができる。有機過酸化物、無機過酸化物は、還元剤と組み合わせて、レドックス系触媒として使用してもよい。該重合開始剤は、１種を単独で用いてもよく、２種以上を併用してもよい。
【００６１】
有機過酸化物としては、たとえば、ベンゾイルパーオキシド、ラウロイルパーオキシド、イソブチリルパーオキシド、ｔｅｒｔ−ブチルヒドロパーオキシド、ｔｅｒｔ−ブチル−α−クミルパーオキシドが挙げられる。
無機過酸化物としては、たとえば、過硫酸アンモニウム、過硫酸ナトリウム、過硫酸カリウム、過酸化水素、過炭酸塩が挙げられる。
アゾ化合物としては、たとえば、２，２’−アゾビスイソブチロニトリル、１，１’−アゾビス（シクロヘキサン−１−カルボニトリル）、２，２’−アゾビス（２，４−ジメチルバレロニトリル）、２，２’−アゾビス（４−メトキシ−２，４−ジメチルバレロニトリル）、２，２’−アゾビスイソ酪酸ジメチル、２，２’−アゾビス（２−アミジノプロパン）二塩酸塩が挙げられる。
【００６２】
さらに、非フッ素系重合体Ａの分子量を調整するために、公知の連鎖移動剤としてメルカプタン類、ハロゲン化アルキル類等を用いることができる。
メルカプタン類としては、たとえば、ｎ−ブチルメルカプタン、ｎ−ドデシルメルカプタン、ｔｅｒｔ−ブチルメルカプタン、チオグリコール酸エチル、チオグリコール酸２−エチルヘキシルが挙げられる。
ハロゲン化アルキル類としては、たとえば、クロロホルム、四塩化炭素、四臭化炭素が挙げられる。
該連鎖移動剤は１種を単独で用いてもよく、２種以上を併用してもよい。
【００６３】
塗膜層（Ｙ）における非フッ素系重合体Ａの含有量は、樹脂（ｙ）の固形分に対して、０．１〜１００質量％であることが好ましく、０．５〜５０質量％であることがより好ましく、１〜３０質量％であることがさらに好ましい。前記含有量が０．１質量％以上であれば、優れた耐汚染性を有する塗膜層（Ｙ）が形成されやすく、熱線反射性能を維持する効果が得られやすい。また、非フッ素系重合体Ａの前記含有量が１００質量％以下であれば、形成される塗膜の耐候性を向上させやすい。
【００６４】
また、塗膜層（Ｙ）における非フッ素系重合体Ａは、該非フッ素系重合体Ａを架橋せしめ得る架橋剤（架橋剤Ｂ）により架橋されていることが好ましい。以下に架橋剤Ｂについて説明するが、該架橋剤Ｂは、樹脂（ｘ）および樹脂（ｙ）を架橋せしめる架橋剤として用いることもできる。
特に好ましい塗膜層（Ｙ）は、非フッ素系重合体Ａおよび樹脂（ｙ）が、ともに架橋剤Ｂにより架橋されている層である。
【００６５】
架橋剤Ｂとしては、前記架橋性官能基と反応し得る架橋剤であれば、特に限定されず、公知の種々の架橋剤を用いることができる。架橋剤Ｂとしては、下記の架橋剤が挙げられる。
架橋剤Ｂ１：アミノ樹脂。
架橋剤Ｂ２：ポリイソシアナート化合物。
架橋剤Ｂ３：２個以上のヒドラジノ基を有する化合物。
架橋剤Ｂ４：ポリカルボジイミド化合物。
架橋剤Ｂ５：２個以上のエポキシ基を有する化合物。
架橋剤Ｂ６：２個以上のオキサゾリン残基を有する化合物。
架橋剤Ｂ７：２個以上のアジリジン残基を有する化合物。
架橋剤Ｂ８：多価金属類。
架橋剤Ｂ９：２個以上のアミノ基を有する化合物。
架橋剤Ｂ１０：ポリケチミン。
架橋剤Ｂ１１：２個以上のカルボキシ基を有する化合物。
架橋剤Ｂ１２：酸無水物。
架橋剤Ｂ１３：２個以上のメルカプト基を有する化合物。
架橋剤Ｂは、１種を単独で用いてもよく、２種以上を併用してもよい。
【００６６】
架橋剤Ｂ１としては、たとえば、メラミン系化合物、グアナミン系化合物、尿素系化合物等のアミノ基の一部もしくは全部をヒドロキシメチル化した化合物、または該ヒドロキシメチル化した化合物のヒドロキシ基の一部もしくは全部をメタノール、エタノール、ｎ−ブチルアルコール、２−メチル−１−プロパノール等でエーテル化した化合物（たとえば、ヘキサメトキシメチルメラミン）が挙げられる。
架橋剤Ｂ２としては、たとえば、ヘキサメチレンジイソシアナート、イソホロンジイソシアナート等のポリイソシアナート化合物、メチルトリイソシアナートシラン等のイソシアナートシラン化合物、またはこれらの縮合物もしくは多量体、またはこれらの水分散タイプ、フェノール等のブロック化剤でイソシアナート基をブロックしたブロック化ポリイソシアナート化合物が挙げられる。特に無黄変タイプのポリイソシアナート化合物が好ましい。
【００６７】
架橋剤Ｂ３としては、たとえば、ジヒドラジド、多官能ヒドラジド、多官能セミカルバジドが挙げられる。
ジヒドラジドとしては、たとえば、カルボヒドラジド、シュウ酸ジヒドラジド、マロン酸ジヒドラジド、コハク酸ジヒドラジド、グルタル酸ジヒドラジド、アジピン酸ジヒドラジド、ヘプタン二酸ジヒドラジド、オクタン二酸ジヒドラジド、ノナン二酸ジヒドラジド、ドデカン二酸ジヒドラジド、ヘキサデカン二酸ジヒドラジド、フタル酸ジヒドラジド、イソフタル酸ジヒドラジド、テレフタル酸ジヒドラジド、１，４−ナフトエ酸ジヒドラジド、２，６−ナフトエ酸ジヒドラジド、４，４’−ビスベンゼンジヒドラジド、２，６−ピリジンジヒドラジド、１，４−シクロヘキサンジヒドラジド、酒石酸ジヒドラジド、リンゴ酸ジヒドラジド、イミノジ酢酸ジヒドラジド、イタコン酸ジヒドラジドが挙げられる。
多官能ヒドラジドとしては、たとえば、エチレンジアミンテトラ酢酸テトラヒドラジド、クエン酸トリヒドラジド、シクロヘキサントリカルボン酸トリヒドラジド、トリメリット酸トリヒドラジド、ピロメリット酸トリヒドラジド、ピロメリット酸テトラヒドラジド、１，４，５，８−ナフトエ酸テトラヒドラジド、アルキル（メタ）アクリレートのオリゴマー等のアルキルオキシカルボニル基を含有するオリゴマーとヒドラジンとの反応物が挙げられる。
多官能セミカルバジドとしては、たとえば、ポリイソシアナートとヒドラジンとの反応物が挙げられる。
【００６８】
架橋剤Ｂ４としては、たとえば、公知の有機ジイソシアナートの脱二酸化炭素縮合反応により得られる化合物が挙げられる。該反応には公知の触媒としてトリメチルホスフェート、トリエチルホスフェート等のリン酸系化合物を用いることができる。また、有機ジイソシアナートとヒドロキシ基含有ポリエチレングリコールの混合物を用いて得られるノニオン親水性ポリカルボジイミド化合物が挙げられる。なかでも、水分散性、安定性の点から、ノニオン親水性ポリカルボジイミド化合物が好ましい。
架橋剤Ｂ５としては、たとえば、グリセロールポリグリシジルエーテル化合物が挙げられる。
架橋剤Ｂ６としては、たとえば、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン等の重合性単量体の共重合体を挙げることができる。
【００６９】
架橋剤Ｂ７としては、たとえば、２，２−ビスヒドロキシメチルブタノール−トリス［３−（１−アジリジニル）プロピオネート］、２，２，２−トリスヒドロキシメチルエタノール−トリス［３−（１−アジリジニル）プロピオネート］が挙げられる。
架橋剤Ｂ８としては、たとえば、塩化亜鉛、塩化亜鉛アンモニウム、硝酸亜鉛、炭酸亜鉛、硫酸亜鉛、クロム酸およびその塩、重クロム酸およびその塩、ジイソプロポキシチタニウムビスアセチルアセトン、硫酸アルミニウム、トリアセチルアルミニウム、硝酸ジルコニル、酢酸ジルコニル、炭酸ジルコニルアンモニウム、フッ化ジルコニウムカリウム、フッ化ジルコニウムアンモニウムが挙げられる。
【００７０】
架橋剤Ｂ９としては、たとえば、脂肪族ポリアミン類、脂環族ポリアミン類、芳香族ポリアミン類、複素環式ポリアミン類が挙げられる。
脂肪族ポリアミン類としては、たとえば、エチレンジアミン、１，２−プロピレンジアミン、１，４−ブチレンジアミン、ヘキサメチレンジアミン、ジエチレントリアミン、トリエチレンテトラミン、テトラエチレンペンタミン、ジメチルアミノプロピルアミン、ジエチルアミノプロピルアミン、ジシアンジアミンが挙げられる。
脂環族ポリアミン類としては、たとえば、１，３−ビス（アミノメチル）シクロヘキサン、イソホロンジアミン、Ｎ−３−アミノプロピルシクロヘキシルアミン、１，４−ジアミノシクロヘキサン、ビス（４−アミノシクロヘキシル）メタン、ビス（３−メチル−４−アミノシクロヘキシル）メタン、１，４−ビス（エチルアミノ）シクロヘキサンが挙げられる。
芳香族ポリアミン類としては、たとえば、ｍ−キシリレンジアミン、ｐ−キシリレンジアミン、４−（１−アミノエチル）アニリン、メタフェニレンジアミン、ジアミノジフェニルメタンが挙げられる。
複素環式ポリアミン類としては、たとえば、Ｎ−アミノエチルピペラジン、１，４−ビス（３−アミノプロピル）ピペラジンが挙げられる。
【００７１】
架橋剤Ｂ１１としては、たとえば、脂肪族ジカルボン酸類、脂環族ジカルボン酸類、芳香族カルボン酸類、３官能以上のポリカルボン酸類が挙げられる。
脂肪族ジカルボン酸類としては、たとえば、シュウ酸、マロン酸、コハク酸、グルタル酸、アジピン酸、スベリン酸、セバシン酸、酒石酸、リンゴ酸、イミノジ酢酸が挙げられる。
脂環族ジカルボン酸類としては、たとえば、マレイン酸、フマル酸、イタコン酸が挙げられる。
芳香族カルボン酸類としては、たとえば、フタル酸、テレフタル酸、１，４−ナフタレンジカルボン酸、２，６−ナフタレンジカルボン酸が挙げられる。
３官能以上のポリカルボン酸類としては、たとえば、クエン酸、１，３，５−シクロヘキサントリカルボン酸、エチレンジアミン四酢酸、トリメリット酸、ピロメリット酸、３，３’，４，４’−ベンゾフェノンテトラカルボン酸が挙げられる。
【００７２】
架橋剤Ｂ１２としては、たとえば、無水酢酸、無水プロピオン酸、無水酪酸、無水シトラコン酸、無水マレイン酸、無水フタル酸、無水トリメリット酸、無水ピロメリット酸、３，３’，４，４’−ベンゾフェノンテトラカルボン酸二無水物が挙げられる。
架橋剤Ｂ１３としては、たとえば、脂肪族ジメルカプト化合物、芳香族ジメルカプト化合物等が挙げられる。
脂肪族ジメルカプト化合物としては、たとえば、１，６−ジメルカプトヘキサン、ジメルカプトジエチルエーテル、トリグリコールジメルカプタン、ビス−（２−メルカプトエチル）サルファイド等の脂肪族ジメルカプト化合物が挙げられる。
芳香族ジメルカプト化合物としては、たとえば、３，４−ジメルカプトトルエン、ビス（４−メルカプトフェニル）サルファイド、２，５−ジメルカプト−１，３，４−チアジアゾール、４−ｔｅｒｔ−ブチル−１，２−ベンゼンジチオール、２−ジ−ｎ−ブチルアミノ−４，６−ジメルカプト−１，３，５−トリアジン、２，４，６−トリメルカプト−１，３，５−トリアジンが挙げられる。
【００７３】
非フッ素系重合体Ａにおいて、前述の架橋性官能基と架橋剤Ｂとの組み合わせの一例を表１に示す。表１中の「○」が組み合わせを意味する。
【００７４】
【表１】
2010172852.tif 000002
【００７５】
非フッ素系重合体Ａの架橋反応においては、硬化促進剤を使用できる。
たとえば、架橋剤Ｂとして架橋剤Ｂ２を用いる場合は、硬化促進剤として錫化合物等を使用できる。錫化合物としては、たとえば、ジブチル錫ジラウレート、ジブチル錫ジ（マレイン酸モノエステル）、ジオクチル錫ジラウレート、ジオクチル錫ジ（マレイン酸モノエステル）、ジブチル錫ジアセテートが挙げられる。
架橋剤Ｂとして架橋剤Ｂ１を用いる場合は、Ｎ，Ｎ−ジメチルエチルスルファメートを使用できる。
オキサゾリン基と架橋剤Ｂ１１の架橋反応においては、リン酸水素二アンモニウムを使用できる。
【００７６】
前記架橋性官能基と架橋剤Ｂの組み合わせにおいては、一液常温架橋できる組み合わせが好ましい。たとえば、オキサゾリン基と架橋剤Ｂ１１との組み合わせ、オキサゾリン基と架橋剤Ｂ１３との組み合わせ、カルボキシ基と架橋剤Ｂ６との組み合わせ、カルボニル基と架橋剤Ｂ３との組み合わせ、活性メチレン基と架橋剤Ｂ９との組み合わせが挙げられる。
【００７７】
架橋剤Ｂの配合量は、非フッ素系重合体Ａの１００質量部に対して、０．０１〜１０００質量部であることが好ましく、０．１〜５００質量部であることがより好ましく、０．５〜２００質量部であることがさらに好ましい。前記配合量が０．０１質量部以上であれば、形成される塗膜の耐汚染性およびその持続性がより良好になる。また、前記配合量が１０００質量部以下であれば、塗料組成物の貯蔵安定性がより良好になる。
【００７８】
（樹脂（ｙ））
塗膜層（Ｙ）は、非フッ素系重合体Ａとともに樹脂（ｙ）を含有する。樹脂（ｙ）の例としては、樹脂（ｘ）で挙げた樹脂と同じ樹脂が挙げられ、好ましい態様も同じである。
すなわち、樹脂（ｙ）の一部または全部は、フッ素樹脂であることが好ましい。フッ素樹脂を用いることにより、より良好な耐候性を有する塗膜層（Ｙ）が形成される。樹脂（ｙ）は、フッ素樹脂を用いる場合においても、フッ素樹脂以外の樹脂を用いる場合においても、樹脂（ｘ）と同一の樹脂を用いてもよく、異なる樹脂を用いてもよく、同一の樹脂を用いることが好ましい。
【００７９】
（紫外線吸収剤）
塗膜層（Ｙ）は、さらに紫外線吸収剤が含有されていることが好ましい。紫外線吸収剤は、紫外線による複合顔料Ｍの劣化を抑え、熱線の反射性能の低下を抑制する。
紫外線吸収剤としては、たとえば、ベンゾトリアゾール系、シアノアクリレート系、ベンゾフェノン系、ヒドロキシフェニルトリアジン系、またはシュウ酸アニリド系の紫外線吸収剤が挙げられる。
【００８０】
塗膜層（Ｙ）中の紫外線吸収剤の含有量は、塗膜層（Ｙ）の総量に対して０．１〜２０質量％が好ましく、０．５〜１０質量％がより好ましい。
紫外線吸収剤の含有量が０．１質量％以上であれば、複合顔料Ｍの劣化を防ぐ効果が得られやすい。また、紫外線吸収剤の含有量が２０質量％以下であれば、塗膜が着色したり、塗膜が軟化したりすることを抑制しやすい。
【００８１】
また、塗膜層（Ｙ）は、必要に応じて、塗膜層（Ｘ）で挙げた微粒子状の充填剤や添加剤等が含有されていてもよい。
【００８２】
塗膜層（Ｙ）の厚さは、５〜１００μｍであることが好ましく、１０〜４０μｍであることがより好ましい。
塗膜層（Ｙ）の厚さが５μｍ以上であれば、隠蔽性および耐候性が得られやすい。また、塗膜層（Ｙ）の厚さが１００μｍ以下であれば、タレ等の施工上の弊害が発生しにくい。
【００８３】
本塗装物における塗膜の水中におけるオクタンの接触角により算出されるオクタンの脱離仕事は、２．０×１０−２Ｊ／ｍ２未満であることが好ましい。該オクタンの脱離仕事は、水中において前記塗膜に対するオクタンの接触角を測定することにより求められる。
【００８４】
オクタンの脱離仕事（ＷＡ’）は、以下の式で表すことができる。
ＷＡ’＝γＳＷ＋γＷＯ−γＳＯ
（ただし、γＳＷは塗膜表面と水との界面張力（Ｊ／ｍ２）、γＷＯは水とオクタンとの界面張力（Ｊ／ｍ２）、γＳＯは塗膜表面とオクタンとの界面張力（Ｊ／ｍ２）を表す。）。
【００８５】
ヤングの式γＳＷ＝γＳＯ＋γＷＯ＝ｃｏｓθ（ただし、θは水中においてオクタンが塗膜となす接触角である。）を前記式に代入し、拡張Ｆｏｗｋｅｓ式を用いて、水とオクタンの表面張力の分散成分が等しいことに注目すると、以下の式が導き出せる。
ＷＡ’＝Ｃ（１＋ｃｏｓθ）
（ただし、Ｃは水の表面張力の極性成分であり、Ｃ＝０．０５１（Ｊ／ｍ２）である。）。
θは０〜１８０°で変化し得るので、ＷＡ’は０〜１０．２×１０−２（Ｊ／ｍ２）の範囲で変化する。ＷＡ’が小さい程、水中においてオクタンを塗膜表面から引き離すエネルギーが少なくて済むことを意味しているので、耐汚染性が良好であると考えられる。耐汚染性を発揮するには、水中におけるオクタンの脱離仕事は２．０×１０−２Ｊ／ｍ２未満であることが好ましく、１．５×１０−２Ｊ／ｍ２未満であることがより好ましい。
【００８６】
塗膜層（Ｙ）の非フッ素系重合体Ａにより耐汚染性が向上する機構は、必ずしも明確ではないが、以下のように考えられる。単位（ａ）を１個以上有する非フッ素系重合体Ａを含有する塗膜は、水中におけるオクタン脱離仕事が小さい。このことは、汚れ物質に含まれる油性成分がいったん塗膜表面に付着しても、容易に雨等により洗い流されることを示しており、耐汚染性が優れていることを意味する。さらに、非フッ素系重合体Ａに架橋性官能基を導入し、それに適した架橋剤Ｂを配合することによって、塗膜形成初期よりこの親水性成分が塗膜表面に固定化されるため、耐汚染性をより長期間持続できる。また、フッ素含有率が５質量％以上のフッ素樹脂（樹脂（ｙ））と非フッ素系重合体Ａを含有する塗料組成物（Ｙ）により形成した塗膜は、フッ素樹脂以外の樹脂では得られない帯電防止性、耐埃付着性をも実現できる。
【００８７】
本塗装物では、塗膜層（Ｙ）が最上層として形成されることが好ましいが、本塗装物の熱線の反射性能および該反射性能を維持する効果、ならびに美観の維持する効果を妨げない範囲内であれば、塗膜層（Ｙ）上に別の層が設けられていてもよい。塗膜層（Ｙ）が最上層であれば、非フッ素系重合体Ａによる、表面の汚染を防止して美観を維持する効果の発現が顕著となる。
【００８８】
本塗装物は、塗膜層（Ｘ）と塗膜層（Ｙ）との間に本塗装物の熱線の反射性能および該反射性能を維持する効果、ならびに美観の維持する効果を妨げない範囲内において別の中間層（Ｚ）が設けられていてもよい。ただし、熱線反射性能およびその維持効果の点から、中間層（Ｚ）を設けないことが好ましい。
【００８９】
以上説明した本塗装物は、複合顔料Ｍを含有する塗膜層（Ｘ）と、非フッ素系重合体Ａを含有する塗膜層（Ｙ）とを有しているため、高い反射率で熱線を反射することで温度上昇が抑制され、かつ優れた耐汚染性を有していることで熱線反射性能が長期間維持される。
また、本塗装物は、複合顔料Ｍを用いることにより、酸化クロムを用いずに高い熱線反射性能を実現しているため、環境汚染がさらに低減されている。
【００９０】
＜塗装方法＞
本塗装物の塗装方法は、被塗装物上に、塗料組成物（Ｘ１）から形成される塗膜層（Ｘ）を形成し、つぎに、塗膜層（Ｘ）上に塗料組成物（Ｙ１）から形成される塗膜層（Ｙ）を形成することを特徴とする方法である。
塗料組成物（Ｘ１）は、塗膜層（Ｘ）を形成させる塗料組成物、塗料組成物（Ｙ１）は、塗膜層（Ｙ）を形成させる組成物であり、それぞれ、塗膜層（Ｘ）および塗膜層（Ｙ）に含有させる各必須成分を含む塗布用組成物である。
【００９１】
塗料組成物（Ｘ１）および塗料組成物（Ｙ１）は、水を含む水性の塗料組成物である。すなわち、塗料組成物（Ｘ１）は、複合顔料Ｍと樹脂（ｘ）と水とを含有する塗料組成物である。また、塗料組成物（Ｙ１）は、非フッ素系重合体Ａと樹脂（ｙ）と水とを含有する塗料組成物である。
【００９２】
ただし、塗料組成物（Ｘ１）および塗料組成物（Ｙ１）には、形成される塗膜の熱線反射性能およびその維持効果、ならびに塗装時の作業環境等を悪化させすぎない範囲内であれば、溶剤が含まれていてもよい。
溶剤としては、一般に塗料用の溶剤として使用できるものが挙げられ、たとえば、トルエン、キシレン、エクソンモービル社製ソルベッソ１００、エクソンモービル社製ソルベッソ１５０等の石油系混合溶剤；ミネラルスピリット等の芳香族炭化水素類；酢酸エチル、酢酸ブチル等のエステル類；メチルエチルケトン、メチルイソブチルケトン、シクロヘキサノン等のケトン類が挙げられる。これらは、１種を単独で使用してもよく、２種以上を併用してもよい。
【００９３】
塗料組成物（Ｘ１）の各成分の配合順序に限定はなく、架橋剤Ｂを添加する場合は予め水に顔料と樹脂（ｘ）を混合した後に、架橋剤Ｂを添加する方法が好ましい。また、着色剤、造膜助剤、増粘剤、可塑剤、消泡剤、紫外線吸収剤、レベリング剤、ハジキ防止剤、皮バリ防止剤、顔料分散剤等の添加剤を添加する場合は、顔料と共に水に混合することが好ましい。
塗料組成物（Ｙ１）の各成分の配合順序に限定はなく、非フッ素系重合体Ａの硬化促進剤を添加する場合は、前記硬化促進剤を予め非フッ素系重合体Ａに添加しておくことが好ましい。また、樹脂（ｙ）と非フッ素系重合体Ａを水と混合してから塗布するまでの時間が長い場合は、塗料組成物（Ｙ１）を塗布する直前に硬化促進剤を配合することが好ましい。
また、塗料組成物（Ｘ１）および塗料組成物（Ｙ１）の硬化の方式には特に限定はなく、熱硬化型、熱可塑型、常温乾燥型、常温硬化型等の種々の硬化方式を用いることができる。
【００９４】
塗料組成物（Ｘ１）を被塗装物に塗装するに際しては、事前に表面の研磨、サンダー処理、封孔処理、プライマー処理、下塗り剤の塗布等、通常塗料を塗布する際に使用する前処理を行うことが好ましい。前処理の種類は１種であっても２種以上であってもよく、各処理の回数も１回であっても２回以上であってもよい。使用する封孔処理剤、プライマー、下塗り剤としては特に限定はなく、有機溶剤溶液、非水分散液、水性溶液または水性分散液等が挙げられる。
【００９５】
また、プライマーまたは下塗り剤としては、たとえば、エポキシ樹脂系、変性エポキシエステル樹脂系、ビニル樹脂系、塩化ゴム系等の塗料が挙げられる。該塗料は必要によりリン酸亜鉛、鉛丹、亜鉛末、亜酸化鉛、鉛酸カルシウム、シアナミド鉛、塩基性クロム酸鉛、塩基性硫酸鉛等の防錆顔料、酸化鉄、雲母、アルミニウム、ガラスフレーク等の鱗片状顔料等を含んでもよい。また、防錆力を高めるため、ジンクリッチプライマーを用いてもよく、前述した下塗り剤を２種類以上塗り重ねることもできる。
【００９６】
塗料組成物（Ｘ１）および塗料組成物（Ｙ１）を塗布する方法は、種々の方法を適用できる。たとえば、刷毛塗り、スプレー塗装、浸漬法による塗装、ロールコーターやフローコーターによる塗装が適用できる。塗料組成物（Ｘ１）および塗料組成物（Ｙ１）の塗布は、たとえば、塗料組成物（Ｘ１）が塗布され、乾燥して塗膜層（Ｘ）が形成された後に、塗料組成物（Ｙ１）を塗布することにより行う。また中間層（Ｚ）を形成させる場合には、塗料組成物（Ｙ１）の塗布前に必要に応じて塗布等の方法で中間層（Ｚ）の形成を行う。塗料組成物（Ｙ１）の塗布は塗料組成物（Ｘ１）（中間層（Ｚ））が完全に乾燥する前に行ってもよい。塗料組成物（Ｘ１）および塗料組成物（Ｙ１）の塗布は、１回以上行ってもよい。塗布を複数回行う方法は、タレを発生させずに膜厚を厚くする方法として好ましい。
【００９７】
以上説明した本発明の塗装方法により、塗膜層（Ｘ）と塗膜層（Ｙ）を有す本塗装物が得られる。
また、本発明の塗装方法は、水性の塗料組成物を用いて形成できるため、ＶＯＣの放散による作業環境および地球環境への悪影響が低減されている。また、該水性塗料組成物は、水と反応して貯蔵安定性を低下させるシリケート化合物の代わりに非フッ素系重合体Ａを用いているため、水性であっても貯蔵安定性に優れる。また、改修時において他の水性塗料との重ね塗りも容易に行うことができる。
【実施例】
【００９８】
以下、実施例および比較例を示して本発明を詳細に説明する。ただし、本発明は以下の記載によっては限定されない。
［基材］
本実施例では基材として、クロメート処理された縦１４０ｍｍ×横２４０ｍｍ×厚さ０．５ｍｍのアルミ板に、下塗り剤（塗布量０．１５ｋｇ／ｍ２）と中塗り剤（塗布量０．１３ｋｇ／ｍ２）とを順次塗布した基材を用いた。
下塗り剤としては、ボンエポコート５５ＭＰ、白色（ＡＧＣコーテック社製、エポキシ樹脂塗料）を用いた。中塗り剤としては、ボンフロン水性Ｗ＃１５００中塗白色（ＡＧＣコーテック社製、アクリル樹脂エマルション塗料）を用いた。
【００９９】
［製造例１］エナメル塗料１（塗料組成物（Ｘ１））
クロロトリフルオロエチレン、シクロヘキシルビニルエーテル、エチルビニルエーテルおよびヒドロキシアルキルビニルエーテルの共重合体である水性フッ素樹脂エマルションＦＥ−４２００（旭硝子社製、ヒドロキシ基含有フルオロオレフィン系共重合体、６０．０ｇ）に、消泡剤としてＳＮデフォーマー３８１（サンノプコ社製、０．４８ｇ）、水（１１．３４ｇ）、および増膜助剤としてＥＨＧ（日本乳化剤社製、４．５２ｇ）を加えた。
次に、ブラック６３０１（アサヒ化成工業社製、Ｍｎ、Ｂｉ複合酸化物顔料、Ｍｎ含有量２９質量％、平均粒径１．１μｍ）の水性分散体としてＡＱ−Ｅ１９９０（レジノカラー工業社製、顔料濃度６０質量％、２１．８ｇ）を加えてディスパーを用いて充分に攪拌を行ってエナメル塗料１を得た。
顔料の平均粒径は、レーザー回折粒度分布測定装置（ＨＯＲＩＢＡ  ＬＡ−９２０）により測定した。
【０１００】
［製造例２］エナメル塗料２
前記水性フッ素樹脂エマルションＦＥ−４２００（６０．０ｇ）に、消泡剤として前記ＳＮデフォーマー３８１（０．２０ｇ）、水（１４．４ｇ）、増膜助剤として前記ＥＨＧ（５．１６ｇ）を加えた。次に、カーボンブラックの水性分散体としてＰＳＭブラックＣ（御国色素社製：顔料濃度２５質量％、８．２ｇ）を加えてディスパーを用いて充分に攪拌を行ってエナメル塗料２を得た。
【０１０１】
［製造例３］クリヤー塗料１（塗料組成物（Ｙ１））
前記水性フッ素樹脂エマルションＦＥ−４２００（６０．０ｇ）に、消泡剤として前記ＳＮデフォーマー３８１（０．４８ｇ）、水（１１．３４ｇ）、増膜助剤として前記ＥＨＧ（４．５２ｇ）、紫外線吸収剤としてＵｖｉｎｕｌ３０３９（ＢＡＳＦ社製、１．６０ｇ）を加えた。さらに、非フッ素系重合体ＡとしてＧＬＭ（グリセリンモノメタクリレート）７５質量％と、ＰＭＥ−４００（メトキシポリエチレングリコールモノメタクリレート）１５質量％と、ＤＡＡＭ（ジアセトンアクリルアミド）１０質量％とからなる非フッ素系重合体ａ、６．６１ｇと、架橋剤Ｂとしてアジピンサンヒドラジド（大塚化学社製）の１０質量％水溶液（２．４５ｇ）を加え、ディスパーを用いて充分に攪拌を行ってクリヤー塗料１を得た。
【０１０２】
［製造例４］クリヤー塗料２
前記水性フッ素樹脂エマルションＦＥ−４２００（６０．０ｇ）に、消泡剤として前記ＳＮデフォーマー３８１（０．４８ｇ）、水（１１．３４ｇ）、増膜助剤として前記ＥＨＧ（４．５２ｇ）、紫外線吸収剤として前記Ｕｖｉｎｕｌ３０３９（１．６０ｇ）を加えた。さらに、低汚染化剤としてＭＫＣシリケートＭＳ５６Ｓ（三菱化学社製、８．６５ｇ）を加え、ディスパーを用いて充分に撹拌を行ってクリヤー塗料２を得た。
【０１０３】
製造例３および４で得られるクリヤー塗料１、２について、貯蔵安定性を評価した。
［貯蔵安定性］
製造例３および４で得られるクリヤー塗料を、密閉可能なガラスビンに採取し、３日後に攪拌棒で塗料の状態を確認する。貯蔵安定性は以下の基準に従って評価した。
○：塗料がゲル化しなかった。
×：塗料がゲル化した。
貯蔵安定性の評価を表１に示す。
【０１０４】
【表２】
2010172852.tif 000003
【０１０５】
表２に示すように、製造例３で得られるクリヤー塗料１は、３日経過してもゲル化しなかった。一方、製造例４で得られるクリヤー塗料は、３日経過するとゲル化した。
【０１０６】
以下、製造例１〜４で得られる塗料を用いて塗膜を形成する実施例および比較例について説明する。
［実施例１］
スプレー塗装にて、基材上に製造例１で得られるエナメル塗料１を膜厚３０±１０μｍとなるように塗布し、気温２３℃、相対湿度６０％下にて１日間養生を行い、さらにスプレー塗装にて、製造例３で得られるクリヤー塗料１を膜厚２５±１０μｍとなるように塗布し、気温２３℃、相対湿度６０％下にて７日間養生を行って試験体を得た。
【０１０７】
［比較例１］
スプレー塗装にて、基材上に製造例１で得られるエナメル塗料１を膜厚３０±１０μｍとなるように塗布し、気温２３℃、相対湿度６０％下にて７日間養生を行って試験体を得た。
【０１０８】
［比較例２］
スプレー塗装にて、基材上に製造例２で得られるエナメル塗料２を膜厚３０±１０μｍとなるように塗布し、気温２３℃、相対湿度６０％下にて１日間養生を行い、さらにスプレー塗装にて、製造例３で得られるクリヤー塗料１を膜厚２５±１０μｍとなるように塗布し、気温２３℃、相対湿度６０％下にて７日間養生を行って試験体を得た。
【０１０９】
［比較例３］
スプレー塗装にて、基材上に製造例１で得られるエナメル塗料１を膜厚３０±１０μｍとなるように塗布し、気温２３℃、相対湿度６０％下にて１日間養生を行った。さらに製造例４で得られるクリヤー塗料２をスプレー塗装することを試みた。
【０１１０】
実施例および比較例において、クリヤー塗料の塗装性を評価した。また、実施例および比較例で得られる試験体に対して、初期温度Ｔ１、汚染後温度Ｔ２、および耐候性を評価した。
（塗装性）
クリヤー塗料の塗装性は、以下の基準に従って評価した。
○：クリヤー塗料がゲル化せず容易に塗装できた。
×：クリヤー塗料がゲル化して塗装できなかった。
【０１１１】
（初期温度Ｔ１）
スプレー塗装により、実施例および比較例で得られる塗料組成物を基材上に膜厚３０±１０μｍとなるように塗布し、気温２３℃、相対湿度６０％にて７日間養生を行い、試験体を得た。次に、該試験体について、赤外線ランプを１０分間照射するときの塗膜の温度を以下の手順で測定した。
まず、試験体表面の中央部に熱電対を設置した。また、試験体表面から６０ｃｍのところに赤外線ランプを設置した。該赤外線ランプを１０分間点灯してから消灯した。そして、赤外線ランプの点灯開始から消灯の５分後までの１５分間、熱電対を用いて試験体表面の温度を連続的に測定した。１５分間の測定結果における最も高い温度を温度Ｔ１とし、Ｔ１が４５℃以下であれば「○」、４５℃を超えていれば「×」とした。
【０１１２】
（汚染後温度Ｔ２）
各該試験体について、防汚試験に準じて促進汚れ付着を行い、汚染後温度Ｔ２を以下の手順で測定する。
（１）汚れ物質として、顔料用カーボンブラック（デッグサ社製、粒径０．００２〜０．０２８μｍ）５質量％に脱イオン水９５質量％をよく混ぜて懸濁液を作製した。
（２）前記懸濁液に、ガラスビーズ（直径２ｍｍ）を該懸濁液の容積の１／３程度加え、撹拌機を用いて回転数２５００ｒｐｍで撹拌し、ガラスビーズを取り除いてカーボンブラック懸濁液を分離した。
（３）前記カーボンブラック懸濁液を約２００ｇ／ｍ２で試験体表面に吹き付け、該試験体表面に水道水を流しながら、ガーゼを該試験体表面にて縦、横、縦の順で移動させ、汚れ物質を軽く洗い落とし、汚れ試験体を得る。
（４）前記初期温度Ｔ１の測定における試験体を汚れ試験体に代える以外は、初期温度Ｔ１の測定と同様の方法で汚れ試験体表面の温度を連続的に測定し、測定する１５分間における最も高い温度を汚染後温度Ｔ２とし、Ｔ２が４５℃以下であれば「○」、４５℃以上であれば「×」とする。
【０１１３】
（耐候性）
ＪＩＳ  Ｋ５６００−７−８の促進耐候性試験（紫外線蛍光ランプ法）記載のタイプ１  ＵＶＢ３１３に準拠した促進耐候性試験を実施し、目視による外観観察により以下の基準に基づいて評価した。
○：外観上の変化がなかった。
△：外観上、若干の変色が見られた。
×：外観上、著しい変色が見られた。
初期温度Ｔ１、汚染後温度Ｔ２および耐候性の評価を表３に示す。
【０１１４】
【表３】
2010172852.tif 000004
【０１１５】
表３に示すように、エナメル塗料１（樹脂組成物（Ｘ１））およびクリヤー塗料１（樹脂組成物（Ｙ１））を用いた実施例１では、形成された塗膜の初期温度Ｔ１が低く熱線反射性能が優れており、耐候性も優れていた。また、クリヤー塗料１を容易に塗装できた。
【０１１６】
一方、エナメル塗料１のみを塗装した比較例１では、形成された塗膜は初期温度Ｔ１が低く熱線反射性能が優れているが、塗膜が汚染されやすいためその維持効果が劣っている。また、耐候性にも劣っていた。
また、複合顔料Ｍを用いていない比較例２では、初期温度Ｔ１が低く熱線反射性能が劣っていた。
また、非フッ素系重合体Ａの代わりにシリケート化合物を用いたクリヤー塗料２を用いた比較例３では、塗料がゲル化して塗装することが困難であった。